(57)【特許請求の範囲】
【請求項１】
所定の幅及び深さを有する溝が形成された基板と、前記溝内に形成された複数の電極層と、該電極層に接するように配置されたハニカム構造体とを備え、
前記ハニカム構造体は、セル状の１次空孔部が集積されて隣接するものどうしで互いに接触し、その接触箇所で連通しており、該１次空孔部の周囲に骨格部が形成されてなる逆オパール型のハニカム構造体をなし、
前記骨格部に、前記１次空孔部よりも孔径の小さい２次空孔部が形成されており、前記２次空孔部の平均孔径が、前記１次空孔部の平均孔径の１５％以下であり、前記１次空孔部の平均孔径が１０ｎｍ〜１ｍｍであり、前記２次空孔部の平均孔径が１ｎｍ〜１００μｍであり、前記骨格部が金属酸化物で構成されていることを特徴とするガスセンサ。
【請求項２】
前記骨格部は、前記２次空孔部の周囲に、該２次空孔部よりも孔径の小さい空孔部が形成されている請求項１に記載のガスセンサ。
【請求項３】
前記骨格部は、粒状物が接合された相、又は連続した相で構成されている請求項１又は２に記載のガスセンサ。
【請求項４】
前記金属酸化物は、酸化錫、酸化亜鉛、酸化チタン、酸化クロム、酸化タングステン、酸化コバルト、酸化ニッケル、酸化マグネシウム、酸化鉄及び酸化銅から選ばれることを特徴とする請求項１〜３のいずれか１項に記載のガスセンサ。
【請求項５】
セル状の１次空孔部が集積されて隣接するものどうしで互いに接触し、その接触箇所で連通しており、該１次空孔部の周囲に骨格部が形成されてなる逆オパール型のハニカム構造体を基板上に形成するハニカム構造体の製造方法であって、
前記１次空孔部を形成するための１次粒子、前記２次空孔部を形成するための、前記１次粒子よりも粒径の小さい２次粒子、及び、前記骨格部を形成するための、前記１次粒子よりも粒径の小さい骨格形成材料を含有する懸濁液を調製する工程と、
前記基板上に、幅５μｍ〜１０ｍｍ、深さ５μｍ〜１０ｍｍの溝を形成し、該基板の一端を前記懸濁液に浸漬させて、表面張力によって前記溝内を上昇してくる前記懸濁液を順次乾燥させる工程と、
前記骨格形成材料を前記１次粒子及び前記２次粒子の周囲で焼結させると共に、前記１次粒子及び前記２次粒子を消去する工程と、を含み、
前記懸濁液を調製する工程において、前記２次粒子は、その合計容積が、前記１次粒子の間隙の容積の０％を超え、８０％以下となり、前記骨格形成材料は、それを焼結させたときの合計容積が、前記隙間に充填される他の材料を除いた容積となるように調整されることを特徴とするハニカム構造体の製造方法。
【請求項６】
セル状の１次空孔部が集積されて隣接するものどうしで互いに接触し、その接触箇所で連通しており、該１次空孔部の周囲に骨格部が形成されてなる逆オパール型のハニカム構造体を基板上に形成するハニカム構造体の製造方法であって、
前記１次空孔部を形成するための１次粒子を含有する第１の懸濁液を調製する工程と、
前記基板上に幅５μｍ〜１０ｍｍ、深さ５μｍ〜１０ｍｍの溝を形成して、前記基板の一端を前記第１の懸濁液に浸漬させて、表面張力によって前記溝内を上昇してくる前記第１の懸濁液を順次乾燥させる工程と、
前記２次空孔部を形成するための、前記１次粒子よりも粒径の小さい２次粒子、及び、前記骨格部を形成するための、前記１次粒子よりも粒径の小さい骨格形成材料を含有する第２の懸濁液を調製する工程と、
前記基板の一端を前記第２の懸濁液に浸漬させて、表面張力によって前記溝内を上昇してくる前記第２の懸濁液を順次乾燥させる工程と、
前記骨格形成材料を前記１次粒子及び前記２次粒子の周囲で焼結させると共に、前記１次粒子及び前記２次粒子を消去する工程と、
を含むことを特徴とするハニカム構造体の製造方法。
【請求項７】
前記１次粒子及び前記２次粒子は、ポリスチレンビーズ、ポリメタクリル酸メチル樹脂ビーズのいずれかからなることを特徴とする請求項５又は６に記載のハニカム構造体の製造方法。
【請求項８】
前記２次粒子の平均粒径が、前記１次粒子の平均粒径の１５％以下である請求項５〜７のいずれか１項に記載のハニカム構造体の製造方法。
【請求項９】
前記骨格形成材料の平均粒径が、前記２次粒子の平均粒径の１５％以下である請求項５〜８のいずれか１項に記載のハニカム構造体の製造方法。
【請求項１０】
前記１次粒子の平均粒径が１０ｎｍ〜１ｍｍであり、前記２次粒子の平均粒径が１ｎｍ〜１００μｍである請求項８又は９に記載のハニカム構造体の製造方法。
【請求項１１】
前記１次粒子の間隙に、前記２次粒子及び前記骨格形成材料の他に、前記２次粒子よりも更に粒径の小さい粒子を充填させて、前記１次粒子及び前記２次粒子の消去の際に、前記２次粒子よりも小さい粒子も消去させて、前記骨格部の前記２次空孔部の周囲に、該２次空孔部よりも孔径の小さい空孔部を形成する請求項５〜１０のいずれか１項に記載のハニカム構造体の製造方法。
【請求項１２】
前記１次粒子、前記２次粒子、及び、存在する場合には前記２次粒子よりも小さい粒子を、加熱分解、プラズマ処理による分解、又は溶媒による溶出によって、消去する請求項５〜１１のいずれか１項に記載のハニカム構造体の製造方法。
【請求項１３】
基板上の前記溝内に、複数の電極層を形成した後、該電極層に接するように、請求項５〜１２のいずれか１項に記載された方法によって、かつ、骨格形成材料として、錫、亜鉛、チタン、クロム、タングステン、コバルト、ニッケル、マグネシウム、鉄及び銅から選ばれる金属の金属酸化物、金属アルコキシド及び金属コロイド溶液から選ばれる一種を用いて、ハニカム構造体を形成することを特徴とするガスセンサの製造方法。
【発明の詳細な説明】
【技術分野】
【０００１】
本発明は、逆オパール型のハニカム構造体、それを利用したガスセンサ、及びそれらの製造方法に関する。
【背景技術】
【０００２】
近年、数ミクロンメーターから数ナノメーター程度の径を有する微粒子を集積して機能デバイスを作製することを目的とした、微粒子アセンブル法についての研究が盛んに行われている。
【０００３】
その１つに、逆オパール型のハニカム構造体がある。逆オパール型のハニカム構造体は、基板上に微粒子を集積させ、微粒子の間隙に骨格形成材料を充填した後、微粒子を鋳型プロセスで除去して製造される。
【０００４】
下記非特許文献１には、逆オパール型のハニカム構造体を、半導体式ガスセンサとして用いることが記載されている。
【先行技術文献】
【非特許文献】
【０００５】
【非特許文献１】Ｉｌ−Ｄｏｏ  Ｋｉｍａ，  Ａｖｎｅｒ  Ｒｏｔｈｓｃｈｉｌｄ，  Ｄａｅ−Ｊｉｎ  Ｙａｎｇ，  Ｈａｒｒｙ  Ｌ．  Ｔｕｌｌｅｒ  ”Ｍａｃｒｏｐｏｒｏｕｓ  ＴｉＯ２  ｔｈｉｎ  ｆｉｌｍ  ｇａｓ  ｓｅｎｓｏｒｓ  ｏｂｔａｉｎｅｄ  ｕｓｉｎｇ  ｃｏｌｌｏｉｄａｌ  ｔｅｍｐｌａｔｅｓ  ｕｓｉｎｇ  ｃｏｌｌｏｉｄａｌ  ｔｅｍｐｌａｔｅｓ”
【発明の概要】
【発明が解決しようとする課題】
【０００６】
微粒子の集積方法として、生産性の優位性や簡易に製作できる点から自己組織化現象が広く利用されている。微粒子の自己組織化現象とは、微粒子を溶媒に懸濁させた懸濁液を基板に載置して、その溶媒を蒸発させていくと、溶媒の表面張力によって、微粒子が順次集合していく現象である。乾燥後に微粒子の集積構造が得られるが、見方を変えると微粒子が緊密に接触した微粒子膜しか得られないと言える。
【０００７】
ハニカム構造体をセンサとして用いる場合、センサ感度を向上させるには、検出対象物質との反応場を増やすことが必要である。その方法の一つに、より粒子径の小さい微粒子を用いて、逆オパール型のハニカム構造体を製造することが考えられるが、自己組織化現象を利用して微粒子を集積すると、微粒子の粒子径を微細にするに伴い微粒子どうしが緊密に接触しあって集積する傾向にある。このため、流体の拡散パスが減少して流体の拡散性が損なわれ易かった。
【０００８】
よって、本発明の目的は、流体の拡散性に優れたハニカム構造体、センサ感度に優れたガスセンサ及びこれらの製造方法を提供することにある。
【課題を解決するための手段】
【０００９】
上記目的を達成するにあたり、本発明のハニカム構造体は、セル状の１次空孔部が集積されて互いに連通し、該１次空孔部の周囲に骨格部が形成されてなる逆オパール型のハニカム構造体において、前記骨格部に、前記１次空孔部よりも孔径の小さい２次空孔部が形成されていることを特徴とする。
【００１０】
本発明のハニカム構造体によれば、セル状の１次空孔部が集積されて互いに連通し、該１次空孔部の周囲に骨格部が形成されてなる逆オパール型のハニカム構造体の骨格部に、１次空孔部よりも孔径の小さい２次空孔部が形成されているので、表面積が大きく、更には骨格部にも流体の拡散パスが形成されているため、流体の拡散性に優れる。このため、流体を拡散させて使用するデバイスに好ましく用いることができる。例えば、電極層を形成した基板上に、骨格部が酸化錫などで構成された本発明のハニカム構造体を形成し、電極間に流れる電流に係る抵抗値を測定することで、ガスセンサに利用することが出来る。また、骨格部にも空孔部が形成されているので、対象化学物質の吸着量の増大等が見込まれ、例えば高濃度ガス雰囲気中での高感度センサ等に利用できる。また、流路のコンダクタンス調整や、流体を流通させた場合の屈折率変化を増大させることができ、マイクロチップ等への応用も期待できる。
【００１１】
本発明のハニカム構造体は、前記２次空孔部の平均孔径が、前記１次空孔部の平均孔径の１５％以下であることが好ましい。この態様において、前記１次空孔部の平均孔径が１０ｎｍ〜１ｍｍであり、前記２次空孔部の平均孔径が１ｎｍ〜１００μｍであることが好ましい。２次空孔部が１次空孔部の平均孔径の１５％以下であれば、骨格部に２次空孔部を容易に形成できる。更には、ハニカム構造体の表面積をより大きくできる。
【００１２】
本発明のハニカム構造体の前記骨格部は、前記２次空孔部の周囲に、該２次空孔部よりも孔径の小さい空孔部が形成されていることが好ましい。この態様によれば、流体の拡散性により優れる。
【００１３】
本発明のハニカム構造体の前記骨格部は、粒状物が接合された相、又は連続した相で構成されていることが好ましい。
【００１４】
また、本発明のガスセンサは、基板上に、複数の電極層が形成され、該電極層に接するように、上記ハニカム構造体が形成され、該ハニカム構造体の前記骨格部が、酸化錫、酸化亜鉛、酸化チタン、酸化クロム、酸化タングステン、酸化コバルト、酸化ニッケル、酸化マグネシウム、酸化鉄及び酸化銅から選ばれる金属酸化物で構成されていることを特徴とする。
【００１５】
本発明のガスセンサによれば、ガス中の成分が骨格部を構成する金属酸化物と反応して電極層間の抵抗値が変化することを利用し、抵抗値の変化を測定することによってガス中の反応性成分の有無や量を検出することができる。そして、ハニカム構造体がガスの拡散流通性に優れた構造をなすので、センサ感度が良好であり、微量成分を精度よく検出することができる。
【００１６】
また、本発明のハニカム構造体の製造方法は、基板上に、ほぼ球状の１次粒子を集積させ、該１次粒子の間隙に、前記１次粒子よりも粒径の小さい２次粒子及び骨格形成材料を充填し、前記骨格形成材料を前記１次粒子及び前記２次粒子の周囲で固結させて残すと共に、前記１次粒子及び前記２次粒子を消去することにより、セル状の１次空孔部が集積されて互いに連通し、該１次空孔部の周囲に骨格部が形成され、前記骨格部に、前記１次空孔部よりも孔径の小さい２次空孔部が形成された逆オパール型のハニカム構造体を得ることを特徴とする。
【００１７】
本発明のハニカム構造体の製造方法によれば、基板上にほぼ球状の１次粒子を集積させ、該１次粒子の間隙に、１次粒子よりも粒径の小さい２次粒子及び骨格形成材料を充填し、骨格形成材料を１次粒子及び２次粒子の周囲で固結させて残すと共に、１次粒子及び２次粒子を消去することにより、１次粒子が存在していた部分が空洞となって、セル状の１次空孔部が集積した状態で互いに連通して形成され、該１次空孔部の周囲に骨格部が形成される。また、骨格部には、２次粒子が存在していた部分が空洞となって、１次空孔部よりも孔径の小さい２次空孔部が形成される。これにより、セル状の１次空孔部が集積されて互いに連通し、該１次空孔部の周囲に骨格部が形成され、骨格部に、１次空孔部よりも孔径の小さい２次空孔部が形成された逆オパール型のハニカム構造体を得ることができる。また、１次粒子の間隙に充填する、２次粒子及び骨格形成材料の体積比率を調整することで、骨格部に形成される２次空孔部の割合を容易に調整できる。
【００１８】
本発明のハニカム構造体の製造方法は、前記１次粒子の集積と、前記１次粒子の間隙への、前記２次粒子及び前記骨格形成材料の充填とを同時又は順次行うことが好ましい。
【００１９】
本発明のハニカム構造体の製造方法は、前記１次粒子の集積及び／又は前記２次粒子並びに前記骨格形成材料の充填を、前記基板の一端を、前記１次粒子及び／又は前記２次粒子並びに前記骨格形成材料を含有する懸濁液に浸漬させ、表面張力によって基板上を上昇してくる前記懸濁液を順次乾燥させることにより行うことが好ましい。この態様によれば、１次粒子を、規則的かつ連続的に配列して基板上に集積でき、２次粒子並びに骨格形成材料を、１次粒子の間隙に効率よく充填できるので、生産性に優れる。
【００２０】
本発明のハニカム構造体の製造方法は、前記懸濁液として、前記１次粒子、前記２次粒子及び前記骨格形成材料を含有するものを用い、前記１次粒子の集積と、前記１次粒子の間隙への、前記２次粒子及び前記骨格形成材料の充填とを同時に行うことが好ましい。また、前記２次粒子の添加量は、その合計容積が、前記１次粒子を集積させたときに形成される隙間の容積の０％を超え８０％以下となるようにし、前記骨格形成材料の添加量は、その固結状態での合計容積が、前記隙間に充填される、前記２次粒子を含む他の材料を除いた容積となるようにすることが好ましい。この態様によれば、１次粒子の集積と、１次粒子の間隙への、２次粒子及び骨格形成材料の充填とを同時に行うので、生産性に優れる。
【００２１】
本発明のハニカム構造体の製造方法は、前記懸濁液の溶媒が、水又は有機溶媒であることが好ましい。
【００２２】
本発明のハニカム構造体の製造方法は、前記２次粒子の平均粒径が、前記１次粒子の平均粒径の１５％以下であることが好ましい。この態様において、前記１次粒子の平均粒径が１０ｎｍ〜１ｍｍであり、前記２次粒子の平均粒径が１ｎｍ〜１００μｍであることが好ましい。この態様によれば、２次粒子を、１次粒子の間隙に効率よく充填でき、骨格部に２次空孔部を効率よく形成できる。
【００２３】
本発明のハニカム構造体の製造方法は、前記１次粒子の間隙に、前記２次粒子及び前記骨格形成材料の他に、前記２次粒子よりも更に粒径の小さい粒子を充填させて、前記１次粒子及び前記２次粒子の消去の際に、前記２次粒子よりも小さい粒子も消去させて、前記骨格部の前記２次空孔部の周囲に、該２次空孔部よりも孔径の小さい空孔部を形成することが好ましい。この態様によれば、表面積がより大きく、かつ、流体の拡散性により優れるハニカム構造体を製造できる
本発明のハニカム構造体の製造方法は、前記１次粒子、前記２次粒子、及び、存在する場合には前記２次粒子よりも小さい粒子を、加熱分解、プラズマ処理による分解、又は溶媒による溶出によって、消去することが好ましい。
【００２４】
本発明のハニカム構造体の製造方法は、前記基板上に、前記１次粒子を集積させ、該１次粒子の間隙に、前記１次粒子よりも粒径の小さい２次粒子及び骨格形成材料を充填した後、焼成して前記骨格形成材料を固結させると共に、前記１次粒子及び前記２次粒子を加熱分解して消去することが好ましい。この態様によれば、骨格形成材料の固結と、１次粒子及び２次粒子の消去をほぼ同時に行うことができるので、生産性に優れる。
【００２５】
また、本発明のガスセンサの製造方法は、基板上に、複数の電極層を形成した後、該電極層に接するように、上記したいずれかに記載された方法によって、かつ、骨格形成材料として、錫、亜鉛、チタン、クロム、タングステン、コバルト、ニッケル、マグネシウム、鉄及び銅から選ばれる金属の金属酸化物、金属アルコキシド及び金属コロイド溶液から選ばれる一種を用いてハニカム構造体を形成することを特徴とする。
【００２６】
本発明のガスセンサの製造方法によれば、複数の電極層に接して、前記ハニカム構造体を形成でき、該ハニカム構造体の骨格部は、特定の金属酸化物からなるので、ハニカム構造体内に拡散流通されるガス中の成分が骨格部を構成する金属酸化物と反応して電極層間の抵抗値が変化することを利用してガス中の反応性成分の有無や量を検出できるようにしたガスセンサを製造することができる。また、該ガスセンサは、ハニカム構造体がガスの拡散流通性に優れた構造をなすので、センサ感度が良好であり、微量成分を精度よく検出することができる。
【発明の効果】
【００２７】
本発明のハニカム構造体によれば、セル状の１次空孔部が集積されて互いに連通し、該１次空孔部の周囲に骨格部が形成されてなる逆オパール型のハニカム構造体の骨格部に、１次空孔部よりも孔径の小さい２次空孔部が形成されているので、表面積が大きく、更には骨格部にも流体の拡散パスが形成されているため、流体の拡散性に優れる。
【００２８】
また、本発明のガスセンサによれば、基板上に、複数の電極層が形成され、該電極層に接するように、骨格部が酸化錫、酸化亜鉛、酸化チタン、酸化クロム、酸化タングステン、酸化コバルト、酸化ニッケル、酸化マグネシウム、酸化鉄及び酸化銅から選ばれる金属酸化物で構成された本発明のハニカム構造体が形成されているので、センサ感度に優れ、より微量成分の検出が可能である。
【００２９】
また、本発明のハニカム構造体の製造方法によれば、セル状の１次空孔部が集積されて互いに連通し、該１次空孔部の周囲に骨格部が形成されてなる逆オパール型のハニカム構造体の骨格部に、１次空孔部よりも孔径の小さい２次空孔部が形成された、表面積が大きく、流体の拡散性に優れたハニカム構造体を製造できる。
【００３０】
また、本発明のガスセンサの製造方法によれば、センサ感度に優れ、より微量成分の検出が可能なガスセンサを製造できる。
【図面の簡単な説明】
【００３１】
【図１】本発明のハニカム構造体の概略構成図である。
【図２】本発明のガスセンサの概略構成図である。
【図３】実施例１のハニカム構造体の電子顕微鏡写真である。
【図４】同ハニカム構造体の部分拡大図である。
【図５】実施例２のハニカム構造体の電子顕微鏡写真である。
【図６】比較例１のハニカム構造体の電子顕微鏡写真である。
【図７】同ハニカム構造体の部分拡大図である。
【図８】ガスセンサのガス感度の評価に用いた試験装置の概略図である。
【図９】ガスセンサのセンサ感度を示す図である。
【発明を実施するための形態】
【００３２】
本発明のハニカム構造体は、逆オパール型のハニカム構造体であって、図１に示すように、セル状の１次空孔部１が集積されて互いに連通し、１次空孔部１の周囲に骨格部２が形成されている。そして、骨格部２に、１次空孔部１よりも孔径の小さい２次空孔部３が形成されている。
【００３３】
本発明のハニカム構造体は、２次空孔部３の平均孔径が、１次空孔部１の平均孔径の１５％以下であることが好ましく、１０％以下がより好ましい。本発明のハニカム構造体は、後述するように、１次粒子を集積させた１次粒子の間隙に、１次粒子よりも粒径の小さい２次粒子及び骨格形成材料を充填して製造する。骨格部２に形成される２次空孔部３のサイズは、２次粒子のサイズに起因するので、２次空孔部３のサイズを大きくするには、２次粒子のサイズを大きくする必要がある。しかしながら、２次粒子のサイズが大きすぎると、１次粒子の間隙に２次粒子を充填することが困難となる傾向にあり、骨格部２に２次空孔部３を形成し難くなる。２次空孔部３の平均孔径が、１次空孔部１の平均孔径の１５％以下であれば、骨格部２に２次空孔部３を容易かつ多数形成できる。更には、ハニカム構造体の表面積を大きくすると共に、流体パスとなる流路を多く形成でき、流体拡散性を向上できる。
【００３４】
１次空孔部１、２次空孔部３の平均孔径は、マイクロマシン等の微細加工分野への応用を考慮すると、１次空孔部１の平均孔径が１０ｎｍ〜１ｍｍで、２次空孔部３の平均孔径が１ｎｍ〜１００μｍが好ましい。なお、本発明において、空孔部の平均孔径は、動的光散乱法で測定した値である。
【００３５】
骨格部２の材質は、特に限定は無い。錫、亜鉛、チタン、クロム、タングステン、コバルト、ニッケル、マグネシウム、鉄、銅、金、銀、白金、アルミニウム、パラジウム、ケイ素、マンガン、モリブデン等の金属、酸化錫、酸化亜鉛、酸化チタン、酸化クロム、酸化タングステン、酸化コバルト、酸化ニッケル、酸化マグネシウム、酸化鉄、酸化銅、酸化ケイ素、酸化マンガン、酸化モリブデン等の金属酸化物が挙げられる。用途により適宜選択して用いることができる。
【００３６】
骨格部２には、２次空孔部３の周囲に、該２次空孔部３よりも孔径の小さい空孔部（以下、３次空孔部という）が形成されていてもよい。すなわち、ハニカム構造体に、３段階以上の多段階で孔径が小さくされた空孔部が形成されていてもよい。骨格部２に３次空孔部を形成することで、流体の流路パスがより多くなり、流体の拡散性がより向上する。更には、表面積が大きくなり、例えば、ガスセンサとして用いる場合においては、対象化学物質との反応場が大きくなり、センサ感度がより向上する。
【００３７】
本発明のハニカム構造体の骨格部２は、粒状物が接合された相、又は連続した相で構成されていることが好ましい。粒状物が接合した相で形成された骨格部は、例えば、金属や金属酸化物等の粒状の骨格形成材を焼結することで形成できる。連続した相で形成された骨格部は、金属錯体や金属アルコキシド等を溶媒に溶解させて調製した骨格形成材や、金属コロイド溶液を、加熱乾燥、焼成する事や、化学気層成長等の方法で固結することで形成できる。
【００３８】
本発明のハニカム構造体は、流体の拡散性に優れるので、流体を拡散させるデバイスに好ましく用いることができる。例えば、図２に示すように、少なくとも表面を絶縁処理した基板１０の溝１３に、所定間隔をおいて複数（この実施形態では２本）の電極層１６を形成し、この電極層１６に接するように、骨格部２が酸化錫、酸化亜鉛、酸化チタン、酸化クロム、酸化タングステン、酸化コバルト、酸化ニッケル、酸化マグネシウム、酸化鉄及び酸化銅から選ばれる金属酸化物で構成されたハニカム構造体２０を形成し、電極間に流れる電流に係る抵抗値を測定することで、ガスセンサとして利用できる。
【００３９】
本発明のハニカム構造体をガスセンサとして利用する場合、骨格部２は、酸化錫で構成されていることが好ましい。これによれば、感度の良好なガスセンサとすることができる。
【００４０】
基板１０は、特に限定は無いが、シリコン、ガラス、アルミナ、ＩＴＯ、プラスチック、ポリカーボネートなどを好ましく例示できる。好ましくは、耐熱性や高生産性であることからシリコン基板である。なお、シリコン基板のように、導電性を有する場合は、表面を絶縁処理する必要がある。例えば、シリコン基板の場合は、表面を熱酸化処理して、表面のＳｉをＳｉＯ２にして、絶縁処理する方法が挙げられる。
【００４１】
溝１３の構造としては、幅５μｍ〜１０ｍｍ、深さ５μｍ〜１０ｍｍが好ましく、集積化の為より好ましくは、幅２０〜１００μｍ、深さ５〜１００μｍである。
【００４２】
電極層１６の材質としては、導電性を有するものであればよく、特に限定は無い。例えば、銅、金、銀、白金及びこれらの合金等が挙げられる。
【００４３】
また、流路のコンダクタンス調整や、流体を流通させた場合の屈折率変化を増大させることができ、マイクロチップ等への応用も期待できる。
【００４４】
次に、本発明のハニカム構造体の製造方法について、ガスセンサの製造方法と併せて説明する。
【００４５】
まず、表面に所定の幅及び深さを有する溝が形成された基板を準備する。溝の形成方法については、基板の材質や、得ようとする溝の構造等に適するものを適宜選択すればよく、特に制限はない。例えば基板の材質がシリコンである場合には、深堀り反応性イオンエッチング（ＤＲＩＥ：Ｄｅｅｐ  Ｒｅａｃｔｉｖｅ  Ｉｏｎ  Ｅｔｃｈｉｎｇ）で行うことができる。
【００４６】
次に、基板の表面を絶縁処理する。絶縁処理方法としては、特に限定は無い。例えば、シリコン基板の場合は、熱酸化処理して、表面のＳｉをＳｉＯ２に酸化して絶縁処理する方法が挙げられる。また、表面に絶縁層を形成する方法であってもよい。なお、基板が絶縁性を有する場合は、この工程は省略できる。
【００４７】
次に、溝内に、電極層を形成する。電極層の形成方法としては、特に限定は無い。スパッタリング、ＣＶＤ、真空蒸着等従来公知の方法で形成できる。そして、電極層が複数に分かれるように、必要に応じてパターン化する。また、電極層を形成した後、必要に応じて、基板表面に。Ｏ２プラズマ処理、単分子膜形成等を行ってもよい。このような処理を行うことで、基板の濡れ性を制御する事ができ、特定の溝部にコロイド溶液を供給するといった選択供給が可能となる。なお、本発明のハニカム構造体をガスセンサとして使用しない場合は、電極層を形成する工程は省略してもよい。
【００４８】
次に、基板の溝内に、ほぼ球状の１次粒子を集積させ、１次粒子の間隙に、１次粒子よりも粒径の小さい２次粒子及び骨格形成材料を充填する。
【００４９】
１次粒子及び２次粒子の材質、特に限定は無い。１次粒子及び２次粒子は、次の工程で消去するので、簡単な方法で消去できるものが好ましい。ポリスチレンビーズ、ポリメタクリル酸メチル樹脂ビーズ、等の樹脂ビーズが好ましく用いられる。
【００５０】
骨格形成材料は、特に限定は無い。例えば、錫、亜鉛、チタン、クロム、タングステン、コバルト、ニッケル、マグネシウム、鉄、銅、金、銀、白金、アルミニウム、パラジウム、ケイ素、マンガン、モリブデン等の金属の金属粒子、金属酸化物、金属錯体、金属アルコキシド、金属コロイド溶液が挙げられる。金属粒子や金属酸化物を用いることで、粒状物が接合して構成された相で形成された骨格部が得られる。また、金属錯体、金属アルコキシド、金属コロイド溶液を用いることで、連続した相で形成された骨格部が得られる。
【００５１】
本発明のハニカム構造体を、ガスセンサとして用いる場合においては、骨格形成材料は、錫、亜鉛、チタン、クロム、タングステン、コバルト、ニッケル、マグネシウム、鉄及び銅から選ばれる金属の金属酸化物、金属アルコキシド及び金属コロイド溶液から選ばれる１種を用いることが好ましい。より好ましくは酸化錫である。
【００５２】
骨格形成材料の粒径は、２次粒子の粒径よりも小さいことが好ましく、２次粒子の平均粒径の１５％以下がより好ましく、１０％以下が特に好ましい。なお、後述するように、１次粒子２１の間隙に３次粒子を更に充填する場合においては、骨格形成材料の粒径は、３次粒子の粒径よりも小さいことが好ましい。本発明における各粒子の平均粒径は、動的光散乱法で測定した値である。
【００５３】
本発明では、骨格形成材料を１次粒子及び２次粒子の周囲で固結させて残すと共に、１次粒子及び２次粒子を消去して、逆オパール型のハニカム構造体を製造する。このため、ハニカム構造体の１次空孔部１及び２次空孔部３のサイズは、１次粒子及び２次粒子の粒径に基づいて形成されるので、１次粒子及び２次粒子の粒径を調整することで、ハニカム構造体の１次空孔部１及び２次空孔部３の空孔径を調整できる。
【００５４】
なお、２次粒子は、集積された１次粒子の間隙に充填されるので、２次粒子の粒径が大きすぎると、１次粒子の間隙に２次粒子を十分に充填できないことがある。同じく、骨格形成材料の粒径が大きすぎると、１次粒子の間隙に２次粒子を十分に充填できないことがある。このため、２次粒子の平均孔径は、１次粒子の平均孔径の１５％以下が好ましく、１０％以下がより好ましい。また、骨格形成材料の平均孔径は、２次粒子の平均孔径よりも小さいことが好ましく、２次粒子の平均孔径の１５％以下が好ましく、１０％以下がより好ましい。具体的には、マイクロマシン等の微細加工分野への応用を考慮すると、１次粒子の平均粒径は、１０ｎｍ〜１ｍｍが好ましい。また、２次粒子の平均粒径は、１ｎｍ〜１００μｍが好ましい。また、骨格形成材料の平均孔径は、１ｎｍ〜１００μｍが好ましい。
【００５５】
また、集積された１次粒子の間隙に充填させる２次粒子及び骨格形成材料の分量比を変えることで、骨格部２に形成される２次空孔部３の細孔数を制御することができる。ただし、１次粒子２１の間隙の容積以上に２次粒子及び骨格形成材料を導入すると、逆オパール構造の周期性が崩れる。このため、周期性を維持する条件下では、１次粒子の間隙に充填する２次粒子及び骨格形成材料の合計体積量の上限は、１次粒子の間隙の容積となる。１次粒子の間隙体積以上の２次粒子及び骨格材量を添加した場合、ハニカム構造の周期が乱れる。好ましくは、１次粒子の間隙に、２次粒子を、１次粒子の間隙の容積の０％を超え８０％以下充填し、骨格形成材料を、その固結状態での合計容積が、該隙間に充填される２次粒子を含む他の材料を除いた容積となるように充填する。例えば、骨格材量が１次粒子間隙の３０％の場合、２次粒子を、１次粒子の間隙の容積の５０〜６７％充填すると相似構造に近い形状が得られる。
【００５６】
１次粒子の集積、２次粒子の充填、骨格形成材料の充填は、例えば、基板の一端を、これらの微粒子を含む懸濁液に浸漬させ、表面張力によって基板上を上昇してくる懸濁液を順次乾燥させることにより行うことができる。
【００５７】
懸濁液に用いる溶媒としては、１次粒子、２次粒子、骨格形成材料の材料により適宜変える必要がある。１次粒子、２次粒子は、樹脂ビーズなどの有機物を用いるので、１次粒子及び２次粒子が溶解する溶媒は使用できない。例えば、ポリスチレンはアセトンに溶解するので、１次粒子、２次粒子にポリスチレンビーズを用いた場合、溶媒としてアセトンを使用することはできない。このため、溶媒は、１次粒子及び２次粒子に対する溶解性のない溶媒を用いる。好ましくは、エタノール、イソプロピルアルコール等の有機溶媒や、水が挙げられる。
【００５８】
懸濁液の乾燥方法は、特に限定は無い。自然乾燥でもよく、溶媒の蒸発を促進させるために、減圧下に行ってもよい。
【００５９】
１次粒子の集積と、１次粒子の間隙への、２次粒子及び骨格形成材料の充填は、例えば、以下の方法１に示す方法などにより同時に行ってもよく、また、以下の方法２に示す方法などにより、順次行ってもよい。生産性の観点から、方法１に示す方法により同時に行うことが好ましい。
【００６０】
方法１：１次粒子、２次粒子及び骨格形成材料を溶媒に分散させた懸濁液に、基板の一端を浸漬させ、表面張力によって基板上を上昇してくる懸濁液を順次乾燥させることにより、１次粒子の集積と、１次粒子の間隙への、２次粒子及び骨格形成材料の充填を同時に行う。
方法２：１次粒子を含む第１の懸濁液に、基板の一端を浸漬させ、溝内に１次粒子を集積させる。次いで、２次粒子及び骨格形成材料を含む第２の懸濁液に、同基板の一端を浸漬させて、溝内に集積された１次粒子の間隙に、２次粒子及び骨格形成材料を充填する。
【００６１】
本発明では、１次粒子の間隙に、２次粒子よりも粒径の小さい粒子（以下、３次粒子という）を、更に充填させてもよい。１次粒子の間隙に、３次粒子が充填されることにより、骨格部２の２次空孔部３の周囲に、２次空孔部３よりも孔径の小さい空孔部を形成できる。このため、ハニカム構造体の表面積が大きくなると共に、流路となるパスが多く形成されて、流体の拡散性をより向上できる。
【００６２】
３次粒子の材質は、特に限定は無い。１次粒子、２次粒子と同様のものを用いることができる。
【００６３】
３次粒子の平均粒径は、充填性を考慮すると、２次粒子の平均粒径の１０％以下が好ましい。
【００６４】
３次粒子の充填は、１次粒子の間隙に２次粒子及び骨格形成材料を充填する際に、同時に行ってもよく、順次行ってもよい。生産性の観点から、１次粒子の集積と、２次粒子の充填と、骨格形成材料の充填と、３次粒子の充填とを同時に行うことが好ましい。
【００６５】
次に、骨格形成材料を、１次粒子及び２次粒子、存在する場合は３次粒子の周囲で固結させて残すと共に、１次粒子及び２次粒子、存在する場合は３次粒子を消去する。以下、１次粒子、２次粒子、３次粒子を合わせて空孔形成用粒子という。
【００６６】
空孔形成用粒子は、使用した材質により異なるが、例えば、加熱分解、プラズマ処理による分解、又は溶媒による溶出によって消去することができる。例えば、ポリスチレンビーズの場合、酸素雰囲気下で１００℃〜２００℃に昇温すると熱分解する。また、酸素プラズマ中でも分解することができる。
【００６７】
好ましくは、焼成して骨格形成材料を固結させると共に、空孔形成用粒子を加熱分解して消去する。これによれば、骨格形成材料を固結と、空孔形成用粒子の消失をほぼ同時に行うことができるので、生産工程を簡略にできる。
【００６８】
骨格形成材料の焼成条件は、材料により異なる。骨格形成材料として酸化錫を用い、空孔形成用粒子として、スチレンビーズやアクリルビーズなどの樹脂ビーズを用いた場合を例に挙げて説明すると、骨格形成材料を６００℃で６０分焼成して固結する。スチレンビーズやアクリルビーズなどの樹脂ビーズは、かかる温度では、熱分解するので、骨格形成材料の固結と、空孔形成用粒子の消失をほぼ同時に行うことができる。
【００６９】
このようにして、図２に示す、セル状の１次空孔部１が集積されて互いに連通し、１次空孔部１の周囲に骨格部２が形成され、骨格部２に、１次空孔部１よりも孔径の小さい２次空孔部３が形成された逆オパール型のハニカム構造体２０を備えたガスセンサが得られる。なお、図１，２には明示されていないが、１次空孔部１は、隣接するものどうしで互いに接触し、その接触箇所で互いに連通した状態になっている。
【実施例】
【００７０】
以下、実施例及び比較例を挙げて本発明を更に詳細に説明する。
【００７１】
［逆オパール型ハニカム構造体の製造］
（実施例１）
シリコン基板の表面に、深堀り反応性イオンエッチング（Ｄｅｅｐ  ＲＩＥ）で、幅５０μｍ×深さ１００μｍ×長さ１０ｍｍのトレンチ状の溝を形成した。次に、１０００℃で１２時間、熱酸化して、シリコン基板の表面のＳｉをＳｉＯ２に熱酸化した。次に、溝の内部に厚さ０．４μｍの金電極を、１００μｍ間隔で２本形成した。そして、基板表面を、Ｏ２プラズマ処理して基板の前処理を行った。
ビーカーを載せることができる支持台と、基板を保持して垂直方向に上下移動できるアームとを備えた基板保持移動装置を恒温室に設置した。
１次粒子として平均粒径１μｍ、濃度１体積％のポリスチレンビーズ懸濁液を２．５ｍｌ、２次粒子として平均粒径１００ｎｍ、濃度１体積％のポリスチレンビーズ懸濁液を５０μｌ、骨格形成材として平均粒径３０ｎｍ、濃度０．１体積％の酸化錫懸濁液を２．５ｍｌの量で混合し、上記微粒子を合計でおよそ０．５体積％含有する懸濁液１を調製した。なお、上記微粒子の添加量を表す体積は、懸濁液中の微粒子材料の体積である（以下の記載においても同様）。
この懸濁液１を入れた容器を、基板保持移動装置の支持台に載置し、前処理した基板を基板保持移動装置のアームに取り付けて、これを保持したまま下方に移動させ、基板の溝の一部が懸濁液１に接触するように浸漬させ、所定位置でアームを停止させた。この状態で３時間、５ｍｍ／秒でアームを上方に移動させて、基板を懸濁液１から引き上げた。基板をアームに取り付けたままの状態で、温度２２℃湿度６０％に保たれた恒温室内で１０分間静置し、懸濁液１の溶媒である水を乾燥除去した。溶媒の乾燥除去後に、高温焼成炉に基板を設置し、大気雰囲気下において温度６００℃、時間１時間加熱を行った。
【００７２】
得られたハニカム構造体の電子顕微鏡写真を図３，４に示す。図４は図３の破線部分の拡大図である。図３，４に示すように、このハニカム構造体は、平均孔径がおよそ１μｍの１次空孔部が集積されて互いに連通し、該１次空孔部の周囲に酸化スズで構成される骨格部が形成されていた。そして、骨格部に、平均孔径がおよそ０．１μｍの２次空孔部が形成されていた。なお、空孔部の平均孔径は、電子顕微鏡による観察で確認した。
【００７３】
（実施例２）
実施例１において、懸濁液１の代わりに、１次粒子として平均粒径１μｍの濃度１体積％のポリスチレンビーズ懸濁液を２．５ｍｌ、２次粒子として平均粒径平均粒径１００ｎｍ、濃度１体積％のポリスチレンビーズ懸濁液を２００μｌ、骨格形成材として平均粒径３０ｎｍの濃度０．１体積％の酸化錫懸濁液を２．５ｍｌの量で混合し、微粒子を合計でおよそ０．５体積％含有する懸濁液２を用いた以外は、実施例１と同様にしてハニカム構造体を製造した。
【００７４】
得られたハニカム構造体の電子顕微鏡写真を図５に示す。図５に示すように、このハニカム構造体は、平均孔径がおよそ１μｍの１次空孔部が集積されて互いに連通し、該１次空孔部の周囲に酸化スズで構成される骨格部が形成されていた。そして、骨格部に、平均孔径がおよそ０．１μｍの２次空孔部が形成されていた。また、２次粒子を実施例１よりも多く含有させたので、実施例１よりも２次空孔部が多く形成されていた。
【００７５】
（比較例１）
実施例１において、懸濁液１の代わりに、１次粒子として平均粒径１μｍの濃度１体積％のポリスチレンビーズ懸濁液を２．５ｍｌ、骨格形成材として平均粒径３０ｎｍの濃度０．１体積％の酸化錫懸濁液を２．５μｌの量で混合し、微粒子を合計でおよそ０．５体積％含有する懸濁液３を用いた以外は、実施例１と同様にしてハニカム構造体を製造した。
【００７６】
得られたハニカム構造体の電子顕微鏡写真を図６，７に示す。図７は図６の破線部分の拡大図である。図６，７に示すように、このハニカム構造体は、平均孔径が１μｍの１次空孔部が集積されて互いに連通し、該１次空孔部の周囲に酸化スズで構成される骨格部が形成されていた。しかしながら、骨格部には空孔部が形成されていなかった。
【００７７】
［ガス感度の評価］
実施例１、比較例１のハニカム構造体をガスセンサとして用い、検出対象物質をエタノールとし、図８に示す試験装置を用いて各ガスセンサのガス感度を評価した。
すなわち、図８に示すように、エタノールを入れた容器と、ガスセンサとを、それぞれ温度調整可能なヒータ上に載置し、密封容器に入れた。
エタノールを所定量気化させてターゲットガスを調製し、２８５℃でのガスセンサの抵抗値の変化を測定して、センサ感度を求めた。なお、センサ感度は、以下の式（１）からもとめた
センサ感度＝Ｒａ／Ｒｇ      ・・・（１）
式（１）において、Ｒａは、清浄雰囲気中（エタノール不在下）の抵抗値であり、Ｒｇはターゲットガス雰囲気中（エタノール存在下）の抵抗値である。
【００７８】
図９に示すように、骨格部に２次空孔部が形成されたハニカム構造体を用いた実施例１のガスセンサは、骨格部に２次空孔部が形成されていないハニカム構造体を用いた比較例１のガスセンサよりも、センサ感度が良好であった。
【符号の説明】
【００７９】
１：１次空孔部
２：骨格部
３：２次空孔部
１０：基板
１３：溝
１６：電極層
２０：ハニカム構造体
【図１】
0006021100.tif 000002
【図２】
0006021100.tif 000003
【図３】
0006021100.tif 000004
【図４】
0006021100.tif 000005
【図５】
0006021100.tif 000006
【図６】
0006021100.tif 000007
【図７】
0006021100.tif 000008
【図８】
0006021100.tif 000009
【図９】
0006021100.tif 000010